СПОСОБ ПОЛУЧЕНИЯ УДЛИНЕННОГО ТРУБЧАТОГО ИЗДЕЛИЯ С СИСТЕМОЙ АНТИКОРРОЗИОННОГО ПОКРЫТИЯ, ОБЛАДАЮЩЕЙ САМОВОССТАНОВЛЕНИЕМ

1. Способ обеспечения удлиненного трубчатого изделия или одной, или нескольких секций удлиненного трубчатого изделия с антикоррозионной защитной системой, где (а) слой клеевой композиции наносят на поверхность удлиненного трубчатого изделия или одной, или нескольких секций удлиненного трубчатого изделия, и (b) антикоррозионный защитный слой наносят на слой клеевой композиции, клеевая композиция включает смесь на основе полиолефинов, где смесь полиолефинов включает от 30 до 100 мас.% полиизобутена и от 0 до 70 мас.% олефинового полимера, в расчете на общую массу смеси на основе полиолефинов, где указанный полиизобутен характеризуется
(А) температурой стеклования ниже чем -40°С; и
n
(В) среднечисловой молекулярной массой M от 1300 до 1000000.
2. Способ по п.1, где полиизобутен имеет поверхностное натяжение меньше чем 40 мН/м при 20°С.
3. Способ по п.1 или 2, где олефиновый полимер имеет температуру стеклования ниже чем -20°С.
2
12
2
12
2
12
2
12
2
12
4. Способ по п.3, где олефиновый полимер выбран из группы, состоящей из (а) полимера, включающего от 50,0 до 99,9 мас.% изобутена и от 0,1 до 50,0% необязательно замещенного, линейного или разветвленного С-Салкена или необязательно замещенного, линейного или разветвленного С-Салкадиена, в расчете на общую массу полимера, (b) полимера, включающего от 50,0 до 99,9 мас.% пропена и от 0,1 до 50,0% необязательно замещенного, линейного или разветвленного С-Салкена, в расчете на общую массу полимера, (с) полимера, содержащего от 0,1 до 50,0 мас.% этена и от 50,0 до 99,9% необязательно замещенного, линейного или разветвленного С-Салкена, в расчете на общую массу полимера, (d) полимера, содержащего от 0,1 до 50,0 мас.% 2-метил-1-пентена и от 50,0 до 99,9% необязательно замещенного, линейного или разветвленного С-Салкена, в расчете на общую массу полимера, и их смеси.
5. Способ по п.1, где удлиненным трубчатым изделием является труба или трубопровод.
6. Способ по п.1, где удлиненное трубчатое изделие имеет предварительное покрытие.
7. Способ по п.1, где удлиненное трубчатое изделие снабжено основным слоем.
2
12
8. Способ по п.7, где основной слой включает гомополимер или сополимер необязательно замещенного, линейного или разветвленного С-Салкена.
2
12
9. Способ по п.1, где антикоррозионный защитный слой включает гомополимер или сополимер необязательно замещенного, линейного или разветвленного С-Салкена.
10. Способ по п.1, где антикоррозионный защитный слой является термоусаживаемым.
11. Способ по п.10, где антикоррозионный защитный слой включает усаживаемый рукав.
12. Способ по п.9, где антикоррозионный защитный слой включает полиизобутен, имеющий температуру стеклования меньше чем -20°С и поверхностное натяжение меньше чем 40 мН/м при 20°С, и материал наполнителя.
13. Способ по п.1, где антикоррозионный защитный слой включает ленту.
2
12
2
12
14. Способ по п.9, где необязательно замещенный, линейный или разветвленный С-Салкен и необязательно замещенный, линейный или разветвленный С-Салкадиен являются замещенными одним или несколькими атомами галогена.
2
12
15. Способ по п.9, где необязательно замещенный, линейный или разветвленный С-Салкен выбран из группы, включающей этен, 1-пропен, 2-метил-1-пропен, 1-бутен, 2-бутен, 1-пентен, 2-метил-1-пентен, 1-гексен и 1-октен.
2
12
16. Способ по п.14, где необязательно замещенный, линейный или разветвленный С-Салкадиен выбран из группы, включающей бутадиен, изопрен, галогенированный бутадиен, галогенированный изопрен, стирол и галогенированный стирол.